"SiO2/Al2O3モル比が20以上400以下であることを特徴とするβ型ゼオライトから成るシクロヘキセン吸着剤。SiO2/Al2O3モル比が20以上150以下であることを特徴とする請求項1記載のβ型ゼオライトから成るシクロヘキセン吸着剤。SiO2/Al2O3モル比が20以上40以下であることを特徴とする請求項1又は請求項2に記載のβ型ゼオライトから成るシクロヘキセン吸着剤。BET表面積が450~650m2/gである請求項1乃至3のいずれかに記載のβ型ゼオライトから成るシクロヘキセン吸着剤。BET表面積が550~650m2/gである請求項4に記載のβ型ゼオライトから成るシクロヘキセン吸着剤。SEM平均粒子径が0.20~0.50μmである請求項1乃至5のいずれかに記載のβ型ゼオライトから成るシクロヘキセン吸着剤。SEM平均粒子径が0.20~0.30μmである請求項6に記載のβ型ゼオライトから成るシクロヘキセン吸着剤。請求項1乃至7のいずれかに記載のシクロヘキセン吸着剤を使用することを特徴とするシクロヘキセン吸着方法。本発明は、付臭剤の中でもシクロヘキセンの除去に焦点をあて、シクロヘキセン吸着性能に優れたβ型ゼオライトからなるシクロヘキセン吸着剤を提供することを目的としている。本発明者等は、各種ゼオライトを用いたシクロヘキセン吸着挙動を鋭意評価した結果、特定のβ型ゼオライトを用いることで、優れたシクロヘキセン吸着性能を示すことを見出し、本発明を完成するに至ったものである。以下に、本件発明である優れたシクロヘキセン吸着性能を有するβ型ゼオライトからなるシクロヘキセン吸着剤について説明する。β型ゼオライトのシクロヘキセン吸着特性はSiO2/Al2O3モル比が吸着量に大きく影響する。これは、Y型、L型やMOR型などのゼオライトとは異なる。そのため、β型ゼオライトは、SiO2/Al2O3モル比が20以上400以下であり、20以上150以下であることが好ましく、20以上40以下であることが更に好ましく、20以上30以下であることが更により好ましい。これにより、本発明のシクロヘキセン吸着剤が高いシクロヘキセン吸着能を示す。また、上記SiO2/Al2O3モル比を有するβ型ゼオライトのうち、BET表面積が450~650m2/gであることが好ましく、500~650m2/gであることがより好ましく、550~650m2/gであることが更に好ましい。BET比表面積がこの範囲にあるβ型ゼオライトは高いシクロヘキセン吸着能を示す傾向にある。そのため、これを用いる本発明のシクロヘキセン吸着剤のシクロヘキセン吸着特性が高くなりやすい。また、SEM平均結晶粒子径が0.2~0.5μmであることが好ましく、0.2~0.3μmであることがより好ましい。SEM平均結晶粒子径がこの範囲にあるβ型ゼオライトは更に高いシクロヘキセン吸着能を示す傾向にある。そのため、これを用いる本発明のシクロヘキセン吸着剤のシクロヘキセン吸着特性が高くなりやすい。ここで、SEM平均粒子径とは、走査型電子顕微鏡以下、SEMとするにより観察された一次粒子の平均粒子径であり、例えば、以下の実施例に示した方法で測定することができる。次に、本発明のシクロヘキセン吸着剤を構成するβ型ゼオライトの製造方法について説明する。β型ゼオライトは、シリカ源、アルミニウム源、アルカリ、及び有機構造指向剤からなる反応混合物を、水の存在下、水熱合成によって製造することができる。また、水熱合成は必要に応じてフッ素化剤の存在下で行ってもよい。本発明のβ型ゼオライトの製造に用いる条件としては例えば以下の範囲が例示できる。これらの組成範囲は限定的なものではなく、最終的な生成物組成が本発明のβ型ゼオライトの組成の範囲内となるように任意に設定することができる。また、種晶などの結晶化促進作用を有する成分を添加してもよい。SiO2/Al2O3モル比:20~50H2O/SiO2モル比:7~15SDA/SiO2モル比:0.1~0.3アルカリ/SiO2モル比:0~0.1フッ素化剤を用いる場合にはF/SiO2モル比0~5原料混合物に用いる原料として以下のものを例示することができる。シリカ源としてはコロイダルシリカ、無定型シリカ、珪酸ナトリウム、テトラエチルオルトシリケート、アルミノシリケートゲルなどを用いることができる。これらの原料は、他の成分と十分均一に混合できるものが好ましい。アルミニウム源としては硫酸アルミニウム、アルミン酸ナトリウム、水酸化アルミニウム、硝酸アルミニウム、アルミノシリケートゲル、金属アルミニウムなどを用いることができる。SDAとしてはテトラエチルアンモニウムカチオンを有するテトラエチルアンモニウムヒドロキシド、テトラエチルアンモニウムブロマイド、テトラエチルアンモニウムフルオリド、更にはオクタメチレンビスキヌクリジウム、α,α’-ジキヌクリジウム-p-キシレン、α,α’-ジキヌクリジウム-m-キシレン、α,α’-ジキヌクリジウム-o-キシレン、1,4-ジアザビシクロ[2,2,2]オクタン、1,3,3,N,N-ペンタメチル-6-アゾニウムビシクロ[3,2,1]オクタン又はN,N-ジエチル-1,3,3-トリメチル-6-アゾニウムビシクロ[3,2,1]オクタンカチオンを含む化合物の群の少なくとも一種以上を使用することができる。フッ素化剤としてはフッ酸、フッ化ナトリウム、フッ化カリウム、フッ化アンモニウム、テトラエチルアンモニウムフルオリドなどを用いることができる。水、シリカ源、鉄源、SDA、必要に応じてアルミニウム源及びフッ素化剤の原料混合物を密閉式圧力容器中、100~180°Cの温度で結晶化させる。結晶化終了後、十分放冷し、固液分離、十分量の純水で洗浄し、110~150°Cの温度で乾燥した後に、細孔内のSDAを550~650°Cで焼却除去することによって本発明のシクロヘキセン吸着性能に優れたシクロヘキセン吸着剤を構成するβ型ゼオライトを得ることができる。本発明のシクロヘキセン吸着剤は、このようにして得られたβ型ゼオライトを粉末状、円板状など任意の形状で使用することができる。本発明のβ型ゼオライトからなるシクロヘキセン吸着剤はシクロヘキセンに対して優れた吸着性能を有しており、都市ガスやLPガス、ガソリン、灯油などの燃料ガスに付臭剤として添加されているシクロヘキセンの除去に有効である。以下本発明を実施例で説明するが、本発明はこれらの実施例に限定されるものではない。シクロヘキセン吸着量測定シクロヘキセン吸着量は石英スプリングを用いるマックベイン法によって求めた。サンプルは事前に打錠成形を行い直径3mmに分級したもの使用した。測定前に前処理として350°Cで2時間加熱吸引脱気を行った後、測定温度25°C、シクロヘキセンの相対圧PPo=0.1で測定した。吸着時間60分後の吸着量で吸着性能を評価した。BET表面積表面積は窒素吸着によるBET3点法で求めた。前処理として、350°Cで16時間、サンプルの熱処理を行った後、相対圧力0.1、0.2、0.3における窒素吸着量を測定し、BETの式から表面積を算出した。SEM平均粒子径15000倍の倍率で撮影したSEM写真から任意の100個の一次粒子を選択し、その各粒子径を平均してSEM平均粒子径を求めた。実施例1珪酸ソーダ水溶液、硫酸アルミニウム水溶液を用いスラリー状生成物の組成がSiO2:0.034Al2O3となるように攪拌下で反応させ、スラリー状生成物とし、脱水した後、洗浄して粒状無定型アルミノ珪酸塩とした。次に反応混合物の組成が、SiO2:0.034Al2O3:0.13NaOH:0.09TEAOH:10H2Oとなるように混合し、さらに当該組成物100部に対して0.36部のβ型ゼオライトを種晶として加え、オートクレーブ中、150°Cで48時間水熱合成により結晶化した。結晶化後のスラリーは、洗浄し、110°Cで乾燥した。TEAOH:水酸化テトラエチルアンモニウム35水溶液当該乾燥粉末を、600°Cで焼成し、SiO2/Al2O3のモル比が27のβ型ゼオライトを製造し、このβ型ゼオライトからなるシクロヘキセン吸着剤を得た。実施例2SiO2/Al2O3のモル比が23のβ型ゼオライト東ソー社製商品名;HSZ-920HOAからなるシクロヘキセン吸着剤を得た。実施例3SiO2/Al2O3のモル比が40のβ型ゼオライト東ソー社製商品名;HSZ-940HOAからなるシクロヘキセン吸着剤を得た。実施例4SiO2/Al2O3のモル比が40のβ型ゼオライト東ソー社製商品名;HSZ-941HOAからなるシクロヘキセン吸着剤を得た。実施例5SiO2/Al2O3のモル比が100のβ型ゼオライト東ソー社製商品名;HSZ-960HOAからなるシクロヘキセン吸着剤を得た。比較例1SiO2/Al2O3のモル比が470のβ型ゼオライト東ソー社製商品名;HSZ-980HOAからなるシクロヘキセン吸着剤を得た。比較例2SiO2/Al2O3のモル比が29のY型ゼオライト東ソー社製商品名;HSZ-372HUAからなるシクロヘキセン吸着剤を得た。比較例3SiO2/Al2O3のモル比が110のY型ゼオライト東ソー社製商品名;HSZ-385HUAからなるシクロヘキセン吸着剤を得た。比較例4SiO2/Al2O3のモル比が750のY型ゼオライト東ソー社製商品名;HSZ-390HUAからなるシクロヘキセン吸着剤を得た。比較例5SiO2/Al2O3のモル比が6のL型ゼオライト東ソー社製商品名;HSZ-500KOAからなるシクロヘキセン吸着剤を得た。比較例6SiO2/Al2O3のモル比が230のモルデナイト型ゼオライト東ソー社製商品名;HSZ-690HOAからなるシクロヘキセン吸着剤を得た。比較例7SiO2/Al2O3のモル比が93のフェリエライト型ゼオライト東ソー社製商品名;HSZ-770HOAからなるシクロヘキセン吸着剤を得た。実施例1乃至5及び比較例1乃至7のシクロヘキセン吸着剤を構成するゼオライトの構造名、カチオン種名、SiO2/Al2O3のモル比、BET表面積、SEM平均結晶粒子径、及び、これらの吸着剤を用いたシクロヘキセン吸着方法により得られたシクロヘキセン吸着量を表1乃至3に示した。これらの表から、SiO2/Al2O3モル比が20以上400以下のβ型ゼオライトからなるシクロヘキセン吸着剤は、SiO2/Al2O3のモル比が470のβ型ゼオライト、及び、他のY型、L型、モルデナイト型及びフェリエラト型ゼオライトからなるシクロヘキセン吸着剤に比して、シクロヘキセン吸着量が多い。また同じβ型ゼオライトからなるシクロヘキセン吸着剤の中でも、SiO2/Al2O3のモル比が20以上40以下で、BET表面積が550~650m2/g、SEM平均粒子径が0.20~0.30μmの範囲内に存在するβ型ゼオライトからなる実施例1及び実施例2のシクロヘキセン吸着剤のシクロヘキセン吸着量が多い事が明らかである。"